СПОСОБ ПОЛУЧЕНИЯ СИЛУМИНА

1. Способ получения силумина, включающий разбавление электротермического алюминиево-кремниевого сплава алюминием, введение марганца и центробежную фильтрацию металла, отличающийся тем, что, с целью снижения расхода алюминия, электротермический алюминиево-кремниевый сплав разбавляют до содержания кремния на 13-15% больше содержания железа, фильтруют при снижении температуры от 650-700°С до 610-620°С и после введения марганца фильтруют при температуре 580-610°С.
2. Способ по п.1, отличающийся тем, что центробежную фильтрацию металла ведут погружным фильтром.
3. Способ по пп.1, 2, отличающийся тем, что фильтрацию сплава ведут в две стадии путем вращения фильтра в металле с центробежным фактором разделения 10-30 на первой стадии и вращением фильтра вне расплава с центробежным фактором разделения 50-60 на второй стадии.